(57)【要約】【課題】寸法精度の高い転写用パターンが形成できるフォトマスクの製造方法を提供する。【解決手段】フォトマスク基板を用意する工程と、描画、現像を行うことによりレジストパターンを形成する初期現像工程と、前記レジストパターンをマスクとして、光学膜にエッチングを施し、前記光学膜による予備パターンを形成する予備エッチング工程と、前記予備エッチング工程により形成された前記予備パターンのエッジの少なくとも一部が、前記レジストパターンの領域内にある状態で、前記レジストパターンに対して追加の現像を施し、前記レジストパターンのエッジを後退させて、前記予備パターンのエッジを露出させる、追加現像工程と、前記予備パターンの所定部位の寸法を測定する測定工程と、測定した前記寸法をもとに追加エッチング量を決定し、更に前記光学膜のエッチングを行い、確定パターンを形成する、追加エッチング工程と、を含む、フォトマスクの製造方法。【選択図】図２
2020166240.tif 000002
【特許請求の範囲】
【請求項１】
透明基板上に転写用パターンを備えるフォトマスクの製造方法であって、
前記透明基板上に、光学膜とレジスト膜とがこの順に形成された、フォトマスク基板を用意する工程と、
前記レジスト膜に対し、描画装置を用いて描画を行い、現像することによって、レジストパターンを形成する、初期現像工程と、
前記レジストパターンをマスクとして、前記光学膜に所定時間のウェットエッチングを施し、前記光学膜による予備パターンを形成する、予備エッチング工程と、
前記予備エッチング工程により形成された、前記予備パターンのエッジの少なくとも一部が、前記レジストパターンの領域内にある状態で、前記レジストパターンに対して追加の現像を施し、前記レジストパターンのエッジを後退させて、前記予備パターンのエッジを露出させる、追加現像工程と、
前記予備パターンのエッジ位置を把握することにより、前記予備パターンの所定部位の寸法を測定する測定工程と、
測定した前記寸法をもとに追加エッチング量を決定し、該追加エッチング量に基づいて、更に前記光学膜のエッチングを行い、前記光学膜からなる確定パターンを形成する、追加エッチング工程と、
を含む、フォトマスクの製造方法。
【請求項２】
前記追加現像工程においては、前記初期現像工程に適用する現像液に対し、組成および濃度の少なくとも一方が異なる現像液を用いる、請求項１に記載のフォトマスクの製造方法。
【請求項３】
前記追加エッチング工程において、前記確定パターンのエッジ近傍において、所定幅で膜厚が減少した膜厚減少部が形成される、請求項１または２に記載のフォトマスクの製造方法。
【請求項４】
前記所定幅が、０μｍより大きく０．８μｍ以下である、請求項３に記載のフォトマスクの製造方法。
【請求項５】
前記光学膜は、遮光膜を含み、かつ、該遮光膜は表面に反射防止層を備える、請求項１〜４のいずれか一項に記載のフォトマスクの製造方法。
【請求項６】
前記光学膜は、遮光膜を含み、
前記予備エッチング工程後に、前記透明基板の裏面側から光を照射し、前記レジストパターンのうち前記遮光膜によって遮光されない部分を露光する、追加露光工程を有する、
請求項１〜４のいずれか一項に記載のフォトマスクの製造方法。
【請求項７】
前記光学膜は、遮光膜であり、
前記フォトマスク基板は、前記透明基板と前記遮光膜との間に、フォトマスクの露光に用いる露光光を一部透過する半透光膜を備え、
前記半透光膜と前記光学膜は、互いにエッチング選択性をもつ材料からなる、請求項１〜５のいずれか一項に記載のフォトマスクの製造方法。
【請求項８】
前記フォトマスク基板は、前記透明基板上に形成された前記光学膜が少なくとも一部パターニングされた、フォトマスク中間体である、請求項１〜７のいずれか一項に記載のフォトマスクの製造方法。
【請求項９】
請求項１〜８のいずれか一項に記載の製造方法によって製造されたフォトマスクを用意する工程と、
露光装置を用いて、被転写体上に前記転写用パターンを転写する工程と、
を有する、表示装置の製造方法。
【請求項１０】
透明基板上に転写用パターンを備えるフォトマスクであって、
前記転写用パターンは、前記透明基板が露出してなる透光部と、前記透明基板上に光学膜が形成されてなる非透光部と、を含み、
前記非透光部は、前記透光部と隣接するエッジ部分に、前記光学膜の膜厚が一部減少した所定幅の膜厚減少部を有し、
前記所定幅は、０μｍより大きく０．８μｍ以下である、
フォトマスク。
【請求項１１】
前記光学膜は、表面に反射防止層を備える遮光膜であり、
前記膜厚減少部は、前記反射防止層の少なくとも一部が消失することにより形成される、請求項１０に記載のフォトマスク。
【請求項１２】
請求項１０または１１に記載のフォトマスクを用意する工程と、
露光装置を用いて、被転写体上に前記転写用パターンを転写する工程と、
を有する、表示装置の製造方法。 
【発明の詳細な説明】
【技術分野】
【０００１】
本発明は、フォトマスク、フォトマスクの製造方法、および表示装置の製造方法に関する。
【背景技術】
【０００２】
表示装置等の電子デバイス製品の高精細化等に伴い、それらの製造に用いるフォトマスクが備える転写用パターンに対して、より厳密な寸法制御に対する要求が高まっている。
【０００３】
これに関連し、例えば、特許文献１には、遮光膜のパターンにつき、寸法制御をより正確に行う方法が記載されている。すなわち、レジストパターンをマスクとして遮光膜のエッチングを行い、レジストパターンに覆われていない遮光膜が除去されてエッチングを停止したのち、基板の裏面側から光を照射し、遮光膜によって遮光されないレジストを感光させ、現像することによって、遮光膜のエッジ位置を把握し、追加エッチング時間を決定する方法が記載されている。
【０００４】
また、例えば、特許文献２には、エッチングを停止するタイミングの検出（終点検出）を正確に行うための方法について記載されている。特許文献２に記載の方法によれば、得ようとする転写用パターンを形成するための転写用パターンデータと、寸法測定用のモニターパターンを形成するためのモニターパターンデータとを含むパターンデータを用いて、レジスト膜に描画を行い、レジストパターンを形成している。このレジストパターンをマスクとして、光学膜に対して所定時間のエッチングを施した後、モニターパターンの寸法を測定し、この寸法に基づき、光学膜に追加のエッチングを施している。
【先行技術文献】
【特許文献】
【０００５】
【特許文献１】特開２０１０−１６９７５０号公報
【特許文献２】特開２０１５−１９１０８８号公報
【発明の概要】
【発明が解決しようとする課題】
【０００６】
表示装置（液晶表示装置、有機ＥＬ表示装置など）に要求される画質や明るさ、動作速度、さらには省電力性能のレベルは、従来になく高まっている。こうした状況をふまえ、表示装置の製造に用いられるフォトマスクの転写用パターンの、微細化、高密度化が望まれている。
【０００７】
表示装置の製造にあたっては、所望の転写用パターンを備えるフォトマスクを、フォトリソグラフィ工程を利用して製造することが行われる。すなわち、透明基板上に成膜した光学膜上にレジスト膜を形成し、このレジスト膜に、エネルギー線（レーザ光など）で描画し、現像することによって得たレジストパターンをマスクとして、光学膜にエッチングを施す。必要に応じて、さらに他の光学膜を成膜して、フォトリソグラフィ工程を繰り返し、最終的な転写用パターンを形成する。ここでの光学膜とは、例えば、フォトマスクへの露光光を遮光する遮光膜、一部透過する半透光膜、或いは、位相シフト膜やエッチングストッパ膜などの機能膜などが含まれる。
【０００８】
表示装置製造用フォトマスクは、半導体製造用フォトマスク（一般に主表面の一辺５〜６インチ）に比べてサイズが大きい（例えば主表面の一辺３００ｍｍ以上の四角形など）うえに、多種のサイズが存在する。このため、光学膜のエッチングにおいては、真空チャンバーを必須とするドライエッチングよりも、ウェットエッチングを適用した場合に、装置や工程の負担が小さく、また、制御がしやすいという利点がある。
【０００９】
その反面、ウェットエッチングに由来する困難もある。一般に、ドライエッチングが異方性エッチングの性質をもつのに対して、ウェットエッチングはエッチングが等方的に進行する、等方性エッチングの性格が強く、そのため、エッチング対象の光学膜の側面からもエッチング（サイドエッチング）が進む。図１は、光学膜である遮光膜の側面が、ウェットエッチングによってエッチングされた状態を示すＳＥＭ（Ｓｃａｎｎｉｎｇ  Ｅｌｅｃｔｒｏｎ  Ｍｉｃｒｏｓｃｏｐｅ）写真である。エッチングされてなる光学膜パターンの寸法は、エッチングマスクとなっているレジストパターンの寸法とは必ずしも一致しない。所定時間のエッチングを施した時点で、光学膜パターンのエッジは、レジストパターンのエッジ位置の内側まで進み、レジストパターンの表面側から見た場合、光学膜パターンは、レジストパターンで覆われた状態となるため、その寸法を直接計測することができない。従って、エッチングの終点を決定することが難しい。
【００１０】
所望のパターン寸法に到達するために、エッチングレート（単位時間あたりのエッチング量）が把握できたとしても、これのみに依存して、エッチングの必要時間を決めることは、必ずしも有効でない。例えば、ウェットエッチング時にエッチングマスクとなるレジストパターンは、レジストの現像温度や現像剤濃度の変動や不均一に影響されるものであり、これらを常に一定とすることは困難である。
【００１１】
更に、レジストパターンのエッジ形状は、描画によって形成されるものであるが、レジストパターンの膜厚や光学膜の表面反射率が、描画条件に影響を与えることがわかっている。ところが、レジストパターンの膜厚や光学膜の表面性もまた、常に一定値とすることは容易でない。
【００１２】
つまり、光学膜をウェットエッチングする際の、現実のエッチングの進行には、光学膜とエッチング剤に由来する純粋なエッチングレート以外の要因、特に、レジスト起因の変動要因が避けられない。
【００１３】
上記の現状を考慮すると、寸法精度の高いパターニングを行うためには、上記変動要因の影響にかかわらず、エッチング終点までの、正確なエッチング時間（すなわち、必要な残余エッチング量に必要なエッチング時間）を把握することが、有用である。
【００１４】
特許文献１に記載の方法では、遮光膜のエッチング後、基板の裏面から光を照射して遮光膜によって遮光されない部分のレジストパターンを感光し、現像している。これにより、レジストパターンのエッジ位置を遮光膜のエッジ位置に一致させ、このエッジ位置を把握することにより、追加エッチング時間を決定している。この方法によれば、レジストパターンに覆われた遮光膜のエッジの位置が把握できるため、必要な追加エッチング量、すなわち追加エッチング時間が得られるとされている。
【００１５】
しかしながら、この方法は、昨今の表示装置に要求される、極めて厳しい寸法精度を満足させることに、必ずしも有効ではない。なぜなら、特許文献１に記載の方法により、基板の裏面からの光照射後、現像したとき、フォトマスク基板面内の現像速度ばらつきにより、レジストパターンのエッジを遮光膜のエッジに完全に一致させることは難しいためである。このため、光学膜パターンの寸法測定では、直接、光学膜の寸法を測定しているか否か保証されず、十分な測定精度が得られない場合が生じる。
【００１６】
特許文献２に記載の方法では、モニターパターンが形成された部分のレジスト膜を、部分的に除去することにより、表面側から直接、モニターパターンの寸法を測定している。このモニターパターンの寸法に基づいて追加エッチング時間を算出し、光学膜にエッチングを施している。この方法によれば、光学膜をパターニングして得られるモニターパターンの寸法を測定しているため、レジスト起因の変動要因を受けにくい。
【００１７】
しかしながら、特許文献２に記載の方法は、高い寸法精度を得るには必ずしも十分とは言えない。なぜなら、特許文献２に記載の方法による寸法測定では、寸法制御が必要な転写用パターンの寸法を直接測定しているのではなく、モニターパターンから間接的に、寸法制御が必要な転写用パターンの寸法を得ているため、算出した追加エッチング時間は、必ずしも正確とは言えないためである。
【００１８】
上記の現状を考慮すると、寸法精度の高いパターニングを行うためには、レジスト起因の変動要因の影響を受けにくく、エッチング終点までの、正確なエッチング時間（すなわち、光学膜に対して必要なエッチング量に適合したエッチング時間）を精緻に把握できる方法を得ることが有用である。
【００１９】
上記で触れたとおり、液晶や有機ＥＬに代表される表示装置には、従来以上に微細な構造をもつものが増加する傾向にある。この傾向は、該表示装置の駆動を担う薄膜トランジスタ（ＴＦＴ）基板や、カラーフィルタ（フォトスペーサ、色版）など、フォトマスクによって得ようとする構成物の各々に共通する傾向であるが、これら表示装置における、画像の精細さ、動作の速さ、明るさ、省電力等のニーズと関係している。
【００２０】
上記に伴い、表示装置製造用フォトマスクのもつ転写用パターンのＣＤ（Ｃｒｉｔｉｃａｌ  Ｄｉｍｅｎｓｉｏｎ：以下、パターン幅の意味で使う）の精度要求が厳しくなっている。これは、ラインアンドスペースパターン、ホールパターン等、パターンデザインに限らず同様である。例えば、転写用パターンのＣＤ精度を目標値±５０ｎｍ以下、更には目標値±２０ｎｍ以下などの厳しい仕様を満足する手段が期待される。
【００２１】
本発明者は、上記課題に着目し、形成された転写用パターンのＣＤの中心値が精度よく目標値に一致するよう、鋭意検討した。本発明は、寸法精度の高い転写用パターンを形成できるフォトマスクの製造方法を得ることを目的とする。
【課題を解決するための手段】
【００２２】
（第１の態様）
透明基板上に転写用パターンを備えるフォトマスクの製造方法であって、
前記透明基板上に、光学膜とレジスト膜とがこの順に形成された、フォトマスク基板を用意する工程と、
前記レジスト膜に対し、描画装置を用いて描画を行い、現像することによって、レジストパターンを形成する、初期現像工程と、
前記レジストパターンをマスクとして、前記光学膜に所定時間のウェットエッチングを施し、前記光学膜による予備パターンを形成する、予備エッチング工程と、
前記予備エッチング工程により形成された、前記予備パターンのエッジの少なくとも一部が、前記レジストパターンの領域内にある状態で、前記レジストパターンに対して追加の現像を施し、前記レジストパターンのエッジを後退させて、前記予備パターンのエッジを露出させる、追加現像工程と、
前記予備パターンのエッジ位置を把握することにより、前記予備パターンの所定部位の寸法を測定する測定工程と、
測定した前記寸法をもとに追加エッチング量を決定し、該追加エッチング量に基づいて、更に前記光学膜のエッチングを行い、前記光学膜からなる確定パターンを形成する、追加エッチング工程と、
を含む、フォトマスクの製造方法である。
【００２３】
（第２の態様）
前記追加現像工程においては、前記初期現像工程に適用する現像液に対し、組成および濃度の少なくとも一方が異なる現像液を用いる、上記第１の態様に記載のフォトマスクの製造方法である。
【００２４】
（第３の態様）
前記追加エッチング工程において、前記確定パターンのエッジ近傍において、所定幅で膜厚が減少した膜厚減少部が形成される、上記第１または第２の態様に記載のフォトマスクの製造方法である。
【００２５】
（第４の態様）
前記所定幅が、０μｍより大きく０．８μｍ以下である、上記第３の態様に記載のフォトマスクの製造方法である。
【００２６】
（第５の態様）
前記光学膜は、遮光膜を含み、かつ、該遮光膜は表面に反射防止層を備える、上記第１〜第４のいずれか一態様に記載のフォトマスクの製造方法である。
【００２７】
（第６の態様）
前記光学膜は、遮光膜を含み、
前記予備エッチング工程後に、前記透明基板の裏面側から光を照射し、前記レジストパターンのうち前記遮光膜によって遮光されない部分を露光する、追加露光工程を有する、
上記第１〜第４のいずれか一態様に記載のフォトマスクの製造方法である。
【００２８】
（第７の態様）
前記光学膜は、遮光膜であり、
前記フォトマスク基板は、前記透明基板と前記遮光膜との間に、フォトマスクの露光に用いる露光光を一部透過する半透光膜を備え、
前記半透光膜と前記光学膜は、互いにエッチング選択性をもつ材料からなる、上記第１〜第５のいずれか一態様に記載のフォトマスクの製造方法である。
【００２９】
（第８の態様）
前記フォトマスク基板は、前記透明基板上に形成された前記光学膜が少なくとも一部パターニングされた、フォトマスク中間体である、上記第１〜第７のいずれか一態様に記載のフォトマスクの製造方法である。
【００３０】
（第９の態様）
上記第１〜第８のいずれか一態様に記載の製造方法によって製造されたフォトマスクを用意する工程と、
露光装置を用いて、被転写体上に前記転写用パターンを転写する工程と、
を有する、表示装置の製造方法である。
【００３１】
（第１０の態様）
透明基板上に転写用パターンを備えるフォトマスクであって、
前記転写用パターンは、前記透明基板が露出してなる透光部と、前記透明基板上に光学膜が形成されてなる非透光部と、を含み、
前記非透光部は、前記透光部と隣接するエッジ部分に、前記光学膜の膜厚が一部減少した所定幅の膜厚減少部を有し、
前記所定幅は、０μｍより大きく０．８μｍ以下である、フォトマスクである。
【００３２】
（第１１の態様）
前記光学膜は、表面に反射防止層を備える遮光膜であり、
前記膜厚減少部は、前記反射防止層の少なくとも一部が消失することにより形成される、上記第１０の態様に記載のフォトマスクである。
【００３３】
（第１２の態様）
上記第１０または第１１の態様に記載のフォトマスクを用意する工程と、
露光装置を用いて、被転写体上に前記転写用パターンを転写する工程と、
を有する、表示装置の製造方法である。
【発明の効果】
【００３４】
本発明によれば、寸法精度の高い転写用パターンが形成できるフォトマスクの製造方法を得ることができる。
【図面の簡単な説明】
【００３５】
【図１】レジストパターンをエッチングマスクとしたウェットエッチング後の光学膜パターン（遮光膜パターン）の断面形状のＳＥＭ写真の一例である。
【図２】本発明の一実施形態に係るフォトマスクの製造方法を工程順に例示する概略断面図である。
【図３】本発明の一実施形態に係るレジストパターンのエッジ付近における追加現像時の様子を例示する概略断面図である。
【図４】本発明の一実施形態に係るフォトマスクの膜厚減少部を例示する概略断面図である。
【図５Ａ】本発明の一実施形態に係るフォトマスクの製造方法（ａ〜ｊ）を工程順に例示する概略断面図である。
【図５Ｂ】本発明の一実施形態に係るフォトマスクの製造方法（ｋ〜ｓ）を工程順に例示する概略断面図である。
【図６】本発明の一実施形態に係るフォトマスクの製造方法を工程順に例示する概略断面図である。
【発明を実施するための形態】
【００３６】
［第１実施形態］
本発明にかかるフォトマスクの製造方法の一実施形態について、図面を参照しながら説明する。図２は、本発明の一実施形態に係るフォトマスクの製造方法を工程順に例示する概略断面図である。
【００３７】
本発明にかかるフォトマスクは、後述のフォトマスク基板にフォトリソグラフィを適用することにより得られ、透明基板上に形成された光学膜をパターニングしてなる転写用パターンを有するものである。転写用パターンは、透明基板が露出した部分である透光部と、光学膜が形成された部分である非透光部と、を含むことができる。非透光部は、遮光部と、後述の半透光部と、を含むことができる。
【００３８】
なお、本明細書においては、フォトマスク基板は、透明基板の主表面に光学膜が形成されたものをいい、いわゆるフォトマスクブランクを含む。フォトマスク基板は、光学膜上にレジスト膜を形成したレジスト付フォトマスクブランクも含む。また、フォトマスク基板は、積層構造の膜パターンをもつフォトマスクを製造する目的で、既に一部の光学膜がパターニングされたフォトマスク中間体であってもよい。
【００３９】
本実施形態にかかるフォトマスクの製造方法について、具体的に説明する。
＜フォトマスク基板を用意する工程＞
図２（ａ）に示すように、フォトマスク基板２０を用意する。
【００４０】
（フォトマスク基板）
フォトマスク基板２０は、透明基板２１上に光学膜の一例としての遮光膜２２と、遮光膜２２上にレジスト膜２３とが形成されたものとすることができる。遮光膜２２は、遮光層２２ａを備え、さらに遮光層２２ａの表面に、後述の反射防止層２２ｂを備えることができる。
【００４１】
フォトマスク基板２０の製造に用いられる透明基板２１としては、合成石英などの透明材料からなるものを、平坦、平滑に研磨したものを用いる。例えば、主表面は、一辺が３００ｍｍ〜１８００ｍｍ程度の四角形であり、厚みは５〜１３ｍｍ程度である。
【００４２】
フォトマスク基板２０の光学膜は、スパッタ法など、公知の成膜法により、透明基板２１の主表面上に形成される。なお、本明細書において、フォトマスク基板２０が有する２つの主面のうち、転写用パターンが形成される側の主面を「主表面」とし、他方の主面を「裏面」とする。透明基板２１には、単一の光学膜が形成されていてもよく、あるいは、複数の光学膜が積層されていてもよい。
【００４３】
光学膜は、遮光膜２２（フォトマスクを使用する際の露光光に対する光学濃度ＯＤ（Ｏｐｔｉｃａｌ  Ｄｅｎｓｉｔｙ）が２以上、好ましくは３以上）とすることができる。あるいは、光学膜は、露光光を一部透過する、半透光膜としてもよい。このとき、半透光膜の露光光透過率は、透明基板２１の露光光透過率を基準（１００％）として、５〜８０％とすることができる。
【００４４】
このような半透光膜は、いわゆる多階調フォトマスク（階調フォトマスク、或いは、ハーフトーンマスクなどともいう）や、ハーフトーン型位相シフトマスクなどに有用に適用することができる。この場合、露光光透過率は、２０〜７０％が好ましく、更に好ましくは３０〜６０％である。また、半透光膜の上記露光光に対する位相シフト量は、好ましくは９０度以下、より好ましくは６０度以下とすることができる。
【００４５】
或いは、半透光膜をハーフトーン型位相シフトマスクに適用する場合には、露光光透過率は、５〜４０％が好ましく、更に好ましくは５〜３０％である。また、半透光膜の上記露光光に対する位相シフト量は、好ましくは１８０±２０度の範囲内とすることができる。
【００４６】
光学膜の膜厚は、その機能によって決定されるが、５〜２５０ｎｍであることが好ましい。例えば、光学膜が遮光膜２２であれば、その膜厚を５０〜２００ｎｍとすることができる。
【００４７】
光学膜は、ウェットエッチングが可能なものが好ましい。光学膜の材料は、例えば、クロム（Ｃｒ）を含むことができる。光学膜が遮光膜２２である場合、クロムまたはその化合物を用いることができ、光学膜が半透光膜である場合は、クロム化合物からなるものが好適に使用できる。クロム化合物としては、例えば、クロムの酸化物、窒化物、炭化物、酸化窒化物、及び酸化窒化炭化物のいずれかを含む膜であることができる。
【００４８】
更に、光学膜が遮光膜２２、又は半透光膜である場合、クロム以外の金属、例えば、モリブデン（Ｍｏ）、タンタル（Ｔａ）、タングステン（Ｗ）、ジルコニウム（Ｚｒ）、ニオブ（Ｎｂ）、チタン（Ｔｉ）、又はそれらの化合物からなる材料を適用してもよい。例えば、金属シリサイドやその酸化物、窒化物、炭化物、酸化窒化物、酸化窒化炭化物を含む材料とすることもできる。上記光学膜の材料として用いることのできる金属シリサイドの例としては、モリブデンシリサイド、及びタンタルシリサイドなどがある。また、これらの材料は１種単独で使用してもよく、２種以上を組み合わせて使用してもよい。
【００４９】
光学膜が遮光膜２２であるとき、その表面に、光反射率を抑制するための、反射防止層２２ｂを備えるものであることが好ましい。その場合、例えば、クロムを主成分とする遮光膜２２の表面に配置する反射防止層２２ｂは、クロム化合物（酸化物、窒化物、炭化物など）とすることができる。反射防止層２２ｂは、これを含む遮光膜２２の膜厚方向の組成変化により形成することができる。尚、組成変化は、段階的な変化でも、緩慢な変化でもよい。反射防止層２２ｂは、フォトマスク製造の過程で描画光に対する反射を抑える機能を奏し、また、フォトマスクを露光する際の露光光に対して、反射を抑える機能をもつが、後述の寸法測定においても、表面反射を抑える作用をもつ。反射防止層２２ｂの厚みは、例えば、２０〜４０ｎｍとすることができる。
【００５０】
尚、図２（ａ）に示すとおり、以下の本実施形態の説明においては、光学膜として、遮光膜２２（表面に反射防止層２２ｂをもつ）を用いた場合を例とする。
【００５１】
（レジスト膜）
本実施形態にかかるフォトマスクの製造方法に用いるフォトマスク基板２０としては、遮光膜２２上にレジスト膜２３を形成したものを用いることができる。スリットコータやスピンコータなどの公知の塗布装置によって、レジスト膜２３の原料となるレジストを、遮光膜２２上に塗布することができる。レジスト膜２３の膜厚は、３００〜１０００ｎｍであることが好ましい。
【００５２】
なお、レジスト膜２３は、ここでは、レーザ描画用のポジ型フォトレジストとして説明する。但し、ネガ型を用いてもよく、更に、描画を電子線で行う場合には、電子線用レジストを用いることも可能である。
【００５３】
さらに、本実施形態にかかるフォトマスクの製造方法では、レジスト膜２３に対する描画用のパターンデータを用意する。描画用パターンデータは、例えば、得ようとする転写用パターンに基づいて設計される。
【００５４】
＜初期現像工程＞
図２（ｂ）に示すように、用意したフォトマスク基板２０のレジスト膜２３に対し、描画用パターンデータを用いて描画を行なう。用いる描画装置としては、例えば、レーザ描画機を使用することができる。レーザ光としては、例えば波長４１３ｎｍ程度の光を用いることができる。
【００５５】
次に、図２（ｃ）に示すように、レジスト膜２３を現像する（初期現像）ことによって、レジストパターンを形成する。このレジストパターンが、遮光膜２２をエッチングするときのエッチングマスクとして機能する。現像液は、レジスト膜２３の組成にあわせて適切なものを選択することができる。現像液としては、例えば、ＴＭＡＨ（水酸化テトラメチルアンモニウム）や、ＫＯＨ（水酸化カリウム）水溶液など、公知のものを使用することができる。
【００５６】
＜予備エッチング工程＞
図２（ｄ）に示すように、レジストパターンをマスクとした遮光膜２２に対する予備エッチングを所定時間行う。これにより、遮光膜２２からなる予備パターンを形成する。ここでは、ウェットエッチングを適用する。
【００５７】
エッチング剤（エッチング液）は、光学膜（ここでは遮光膜２２）の組成にあわせて適切なものを選択することができる。例えば、クロム系の遮光膜である場合、硝酸第２セリウムアンモニウム水溶液を含むエッチング液を使用できる。
【００５８】
エッチング液は、まずレジストパターンに覆われていない部分の遮光膜２２表面に作用することにより、その部分の遮光膜２２の溶出が開始する。そして、レジストパターンに覆われていない部分の遮光膜２２の溶出にともない、等方性エッチングにより、遮光膜２２の側面からのエッチング（サイドエッチング）も進行し、図２（ｄ）に示すとおり、予備パターンのエッジが、レジストパターンのエッジよりも内側（すなわちレジストパターンの領域内）に入り、表面側からはその位置が認識できなくなることが少なくない。
【００５９】
ところで、エッチングを停止するまでのエッチング所要時間は、得ようとする転写用パターンの設計により、あらかじめ求めておくことができる。これは、遮光膜２２の材料とエッチング液の組合せによるエッチングレート、及び遮光膜２２の膜厚等により、算出が可能である。しかしながら、上述の理由により、エッチングレートをもとに算出したエッチング時間を適用しても、得られる転写用パターンのＣＤ精度は、従来十分に満足できるものではなかった。
【００６０】
そこで、本実施形態の予備エッチングは、遮光膜２２の溶出が開始し、厚さ方向に遮光膜２２が除去された後、予め算出したエッチング所要時間より短いエッチング時間で、エッチングを停止する。すなわち、エッチングによって形成される遮光膜２２の開口寸法が目標寸法に対してアンダーの状態で、予備エッチングを終了する。例えば予備エッチングの時間は、３０〜１２０秒程度とすることができる。
【００６１】
予備エッチングの終了時、遮光膜２２からなる予備パターンのエッジは、少なくともその一部が、上記のとおりレジストパターンのエッジより内側に位置し、フォトマスク基板２０の主表面側からは視認できない。
【００６２】
上記の予備エッチング工程において、エッチング液と接触したレジストパターンは、その表面が変質し、難溶化層２４を形成する場合がある。そこで、後述の追加現像に先立ち、オゾン水処理や、プラズマアッシングによって、難溶化層２４を除去する処理を施してもよい（図２（ｅ））。
【００６３】
＜追加現像工程＞
図２（ｆ）に示すように、レジストパターンに対して、追加現像を行う。
【００６４】
初期現像の段階では、描画の光エネルギーによって反応が進んだ（感光した）レジスト膜２３が現像により溶出し、レジストパターンが形成されたが、そのレジストパターンのエッジ付近は、現像の閾値に達しない不十分な光量の露光を受けている。この不十分な露光は、レジストパターンのエッジに沿ってほぼ一定の幅で生じていると考えられる。そこで、このレジストパターンに対し、更に、初期現像と同じ条件で、又は異なる条件で追加的に現像を行い、上記寸法分、レジストパターンのエッジを後退させる（つまり、レジストパターンのうち、表面側から見たときに透明基板２１の露出部分に隣接する部分を幅方向に一部消失させる）ことができる。これにより、レジストパターンの後退したエッジから、予備パターンのエッジを露出させることができる。なお、図面では必ずしも示していないが、追加現像工程においては、レジストパターンのエッジ後退と同時に、レジスト膜２３の膜厚もその表面側から減少する。この点も考慮すると、レジストパターンエッジの後退量（μｍ）は、０μｍより大きく０．８μｍ以下、好ましくは０．０５μｍ以上０．４μｍ以下、さらに好ましくは０．１μｍ以上０．３μｍ以下である場合に、レジスト膜２３が遮光膜２２を保護する機能を十分に保つことができ、本実施形態の効果が顕著である。レジストパターンエッジの後退により、レジストパターンの下に位置していた上記予備パターンエッジ部分を、０μｍより大きく０．８μｍ以下、好ましくは０．０５μｍ以上０．４μｍ以下、さらに好ましくは０．１μｍ以上０．３μｍ以下の幅で露出させることができる。なお、本明細書においては、フォトマスクの主表面側を上とし、裏面側を下とする。
【００６５】
追加現像で用いられる現像液は、初期現像と同様、ＴＭＡＨ（水酸化テトラメチルアンモニウム）や、ＫＯＨ（水酸化カリウム）水溶液など、公知のものを使用することができる。好ましくは、追加現像で用いられる現像液は、初期現像で用いられる現像液とは異なる組成および／または濃度を有する。例えば、追加現像に際しては、初期現像に用いる現像液に対して、同一のレジスト剤に対する現像の速度がより大きいものを適用することができる。これにより、描画時に不十分な反応を生じたレジストパターンのエッジ付近を、効率よく除去することができる。
【００６６】
また、予備エッチング後のレジストパターンのエッジ付近においては、図３（ａ）に図示するとおり、予備パターンを形成する遮光膜２２のサイドエッチングにより、レジストパターンと透明基板２１との間に間隙が生じている。追加現像時には、現像液がこの間隙に入り込むため、レジストパターンのエッジ付近（図３（ａ）に示す破線の円内参照）においては、図３（ａ）中の矢印で例示するように、レジスト膜２３の現像は、その側面からだけでなく、透明基板２１に対向する面（下側の面）からも進行する。すなわち、レジスト膜２３は、その側面だけでなく、透明基板２１に対向する面からも溶出する。このため、効率的に、レジストパターンのエッジを後退させ、予備パターンのエッジ２７を露出させることができる（図３（ｂ））。
【００６７】
上述のとおり、追加現像により、レジスト膜２３の膜厚がその表面側から減少する。このことを考慮し、遮光膜２２を保護する機能に支障のないレジスト膜厚を適用しておくことができる。後述の第２実施形態および第３実施形態においても、同様である。
【００６８】
＜予備パターンの寸法の測定工程＞
次に、図２（ｇ）に示すように、予備パターンのエッジの位置を検出する。これにより、予備パターンの所定部位の寸法を測定することができる。例えば、予備パターンがラインアンドスペースパターンであれば、所定部位として、ライン部の寸法、あるいは、スペース部の寸法（例えば、図２（ｇ）におけるＣＤ１）を測定することができる。ここでは予備パターンの寸法の一例として、スペース部、すなわち、透明基板２１が露出している部分の寸法ＣＤ１を測定する。
【００６９】
予備パターンのエッジの位置は、例えばフォトマスク基板２０の裏面側あるいは主表面側から、検査光（例えば、波長４００〜６００ｎｍの範囲内にある光）を照射して透過光または反射光を検出することにより、把握することができる。
【００７０】
＜追加エッチング時間の算出＞
上記したように、予備パターンのエッジの位置から、予備パターンの寸法ＣＤ１を測定する。そして、測定した予備パターンの寸法ＣＤ１と当該部分の目標とするスペース幅の寸法との差分を求め、サイドエッチング量（追加エッチング量）を算出する。そして、算出したサイドエッチング量に基づいて、予め求めたエッチングレートにより、追加エッチング時間を算出する。
【００７１】
このように、本実施形態では、追加エッチング時間を、レジストパターンの寸法を用いずに、検出した予備パターンのエッジ位置と、得ようとする転写用パターンの目標寸法、およびエッチングレートを用いて算出している。その結果、必要な追加エッチング時間を正確に算出することが可能となる。
【００７２】
＜追加エッチング工程＞
図２（ｈ）に示すように、上述のようにして得られた追加エッチング時間だけ、追加エッチングを行う。これにより、遮光膜２２からなる確定パターンを形成する。追加エッチングは、ウェットエッチングであることが好ましい。エッチング液は、予備エッチング工程で用いられるエッチング液と同様のものでもよい。あるいは、予備エッチング工程で用いられるエッチング液と組成および濃度の少なくとも一方が異なるものを用いることもできる。例えば、追加エッチングに際しては、予備エッチングに用いるエッチング液に対して、より大きい濃度、又はより小さい濃度のものを適用することができる。追加エッチング工程においては、好ましくは、予備エッチング工程で用いられるエッチング液に対して、同一の遮光膜に対するエッチングの速度がより小さいものを適用することができる。例えば、追加エッチングに用いるエッチング液のエッチング速度は、予備エッチングに用いるエッチング液の、同一の遮光膜に対するエッチング速度の１／６〜１／４程度とすることができる。
【００７３】
追加エッチング工程においては、図４に示すように、確定パターンのエッジ部分（エッジ近傍ともいう）における遮光膜２２の一部の膜厚が表面側から減少し、膜厚減少部２８が形成されることがあるが、フォトマスクとしての機能に問題は生じない。例えば、遮光膜２２が反射防止層２２ｂを備える場合には、遮光膜２２からなる確定パターンのエッジ部分における反射防止層２２ｂの一部が表面側から消失し、これにより、所定幅の膜厚減少部２８が形成される。しかし、該幅は非常に小さく、反射防止層２２ｂのごくわずかな一部のみであるため、この部分における露光光の反射が転写用パターンの転写性を妨げることはない。上記所定幅は、例えば、０μｍより大きく０．８μｍ以下、好ましくは０．０５μｍ以上０．４μｍ以下、さらに好ましくは０．１μｍ以上０．３μｍ以下であることができる。後述の第２実施形態および第３実施形態においても、同様である。
【００７４】
また、わずかに損傷を受けたとしても、その光学性能が維持できるため、不都合はない。光学性能とは、露光光に対する光学密度（ＯＤ）は、２以上であり、好ましくは３以上である。後述の第２実施形態および第３実施形態においても、同様である。
また、上記膜厚減少部２８の幅が、フォトマスク面内において若干のばらつきを持つことが生じ得るが、この点も、フォトマスクの転写性になんら影響はない。
【００７５】
＜レジストパターンの剥離工程＞
図２（ｉ）に示すように、追加エッチング時間分の追加エッチングが終了後、再びエッチングを停止し、レジストパターンを剥離する。
【００７６】
以上により、透光部３０、遮光部３５を含む転写用パターンを備えるフォトマスクが完成する（図２（ｉ）参照）。本実施形態によれば、例えば、透光部３０の寸法ＣＤ２が目標とするスペース幅の寸法に一致するように、精緻に寸法を制御することができる。
なお、上記の態様では、予備パターンの寸法（ＣＤ１）の測定は１回のみ行っている。但し、必要に応じて、予備パターンの寸法測定および追加エッチングを、繰り返して行ってもよく、そのような態様も本発明に含まれる。
【００７７】
以上のように、本実施形態にかかるフォトマスクの製造方法によれば、レジストパターンの寸法ではなく、遮光膜２２からなる予備パターンの寸法からエッチング時間を求めることができる。このため、エッチングマスクとなるレジストパターンの形成に、様々な変動があったとしても、最終的に形成される転写用パターンの寸法を、正確に目標値に一致させることが可能になる。本実施形態によれば、特に、透光部３０に隣接する遮光部３５の寸法精度を極めて高くすることができる。
【００７８】
さらに、本発明によれば、追加現像という簡易な方法によって、予備パターンの寸法を精緻に把握することができる。このため、工数およびコストの増加を抑えつつ、形成された転写用パターンのＣＤの中心値を精度よく目標値に一致させることができる。
【００７９】
上記実施形態では、光学膜としての単一の膜が透明基板上に形成されてなるフォトマスク基板を用いてフォトマスクを製造する構成を一例として説明したが、本発明はこれに限定されない。
次に、透明基板上に、複数種類の膜が形成されてなるフォトマスク基板を用いてフォトマスクを製造する場合について、説明する。
【００８０】
［第２実施形態］
図５Ａは、第２実施形態に係るフォトマスクの製造方法（ａ〜ｊ）を工程順に例示する概略断面図である。図５Ｂは、第２実施形態に係るフォトマスクの製造方法（ｋ〜ｓ）を工程順に例示する概略断面図である。以降、図５Ａと図５Ｂとをまとめて図５と称する。
本実施形態では、透光部、半透光部、および遮光部を含む転写用パターンを備える多階調フォトマスクを製造することができる。この転写用パターンは、さらに、透光部と遮光部とが隣接する部分および遮光部と半透光部とが隣接する部分を含む。なお、半透光部とは、透明基板上に形成された後述の半透光膜が露出している部分を指す。
【００８１】
図５（ａ）に示すように、フォトマスク基板２０を用意する。本実施形態にかかるフォトマスクの製造方法では、透明基板２１上に、半透光膜２５と、遮光層２２ａおよび反射防止層２２ｂを含む遮光膜２２と、レジスト膜２３とが、この順に積層されたフォトマスク基板２０を、一例として用いる。本実施形態のフォトマスク基板２０は、半透光膜２５を有すること以外は、第１実施形態のフォトマスク基板２０と同様の構成を有する。
【００８２】
（半透光膜）
本実施形態における半透光膜２５は、透明基板２１が露出してなる透光部に対して、例えば、２０〜８０％の光を透過する半透光の性質を有するとともに、クロム用エッチング液に対するエッチング耐性を有する材料により構成されることができる。この半透光膜２５は、例えば、モリブデン（Ｍｏ）及びシリコン（Ｓｉ）を含むモリブデンシリサイド（ＭｏＳｉ）から構成されていてもよい。半透光膜２５は、遮光膜２２に対してエッチング選択性を有することが好ましい。
【００８３】
本実施形態にかかるフォトマスクの製造方法では、フォトマスクを用意する工程からレジストパターンを剥離する工程までは、特に記載のない限り、第１実施形態と同様である。図面においては、図５（ａ）〜（ｉ）が、図２（ａ）〜（ｉ）に相当する。
【００８４】
まず、図５（ａ）に示すように、フォトマスク基板２０を用意する。レジスト膜２３に対して描画用パターンデータにより描画を行い（図５（ｂ））、図５（ｃ）に示すように、レジスト膜２３を現像することによって、レジストパターンを形成する（初期現像工程）。初期現像工程で用いられる描画用パターンデータは、得ようとする転写用パターンに基づいて設計されるデータであり、例えば透光部を形成するためのレジスト膜２３に対する描画用のパターンデータであることができる。
【００８５】
次に、図５（ｄ）に示すように、レジストパターンをマスクとして、遮光膜２２に予備エッチングを所定時間行い、遮光膜２２からなる予備パターンを形成する（予備エッチング工程）。なお、第１実施形態の予備エッチング工程では、透明基板２１を露出させるが、本実施形態では、半透光膜２５を露出させる。
【００８６】
上記の予備エッチング工程において難溶化層２４が形成された場合には、第１実施形態と同様に、後述の追加現像に先立って、オゾン水処理や、プラズマアッシングによって、難溶化層２４を除去してもよい（図５（ｅ））。
【００８７】
次に、図５（ｆ）に示すように、レジストパターンに対して追加現像を行い、レジストパターンのエッジを後退させる（レジストパターンのうち、表面側から見たときに半透光膜２５の露出部分に隣接する部分を幅方向に一部消失させる）ことにより、予備パターンのエッジを露出させる（追加現像工程）。レジストパターンエッジの後退量（μｍ）および露出する予備パターンのエッジ部分の幅（μｍ）は、それぞれ第１実施形態における追加現像工程のものと同様とすることができる。
【００８８】
さらに、図５（ｇ）に示すように、予備パターンのエッジの位置を検出することにより、予備パターンの寸法を測定する（予備パターンの寸法の測定工程）。例えば、半透光膜２５が露出している部分の寸法ＣＤ３を測定する。
【００８９】
半透光膜２５は光を一部透過するため、例えば、フォトマスク基板２０の裏面側あるいは主表面側から検査光を照射し、透過光を検出することにより、予備パターンのエッジを検出できる。これにより、予備パターン寸法ＣＤ３を測定することができる。この予備パターン寸法ＣＤ３と目標とするスペース幅の寸法との差分から、追加エッチング時間を算出することができる（追加エッチング時間の算出）。
【００９０】
図５（ｈ）に示すように、得られた追加エッチング時間だけ追加エッチングを行い、遮光膜２２からなる確定パターンを形成する（追加エッチング工程）。確定パターンのエッジ部分においては、第１実施形態と同様に、所定幅の膜厚減少部２８が形成される。
【００９１】
図５（ｉ）に示すように、レジストパターンを剥離する（レジストパターンの剥離工程）。
【００９２】
＜半透光膜のエッチング＞
次に、図５（ｊ）に示すように、遮光膜２２からなる確定パターンをマスクとして、半透光膜２５をエッチングする。これにより、透光部４０が形成される。半透光膜２５が、モリブデンシリサイド（ＭｏＳｉ）からなる場合には、例えば、フッ素（Ｆ）系のウェットエッチング液（又はエッチングガス）を半透光膜２５に供給することで、エッチングすることが可能である。このようにして、透光部４０の寸法ＣＤ４が目標とするスペース幅の寸法に一致するように、精緻に寸法を制御することができる。
【００９３】
半透光膜２５のエッチング後に、さらに、初期現像工程、予備エッチング工程、追加現像工程、予備パターンの寸法の測定工程、追加エッチング時間の算出、追加エッチング工程、レジストパターンの剥離工程を繰り返すことにより、半透光部を形成することができる。それぞれの工程について、以下に詳述する。
【００９４】
＜初期現像工程＞
図５（ｋ）に示すように、新たなレジスト膜２６を塗布する。さらに、予め用意していた描画用パターンデータを用いて、レジスト膜２６に描画を行い（図５（ｌ））、現像することによって、レジストパターンを形成する（図５（ｍ））。描画装置および現像液は、第１実施形態における初期現像工程で用いるものと同様のものを用いることができる。
【００９５】
上記描画用パターンデータは、得ようとする転写用パターンに基づいて設計されるデータであり、例えば半透光部を形成するためのレジスト膜２６に対する描画用のパターンデータであることができる。
【００９６】
＜予備エッチング工程＞
次に、図５（ｎ）に示すように、レジストパターンをマスクとした遮光膜２２に対する予備エッチングを所定時間行う。これにより、遮光膜２２からなる予備パターンを形成する。ここでは、ウェットエッチングを適用する。エッチング剤（エッチング液）には、第１実施形態における予備エッチング工程において用いたエッチング剤と同様のものを用いることができる。また、本実施形態における予備エッチングの終点は、第１実施形態における予備エッチング工程と同様に決定することができる。
【００９７】
予備エッチング工程において、エッチング液と接触したレジストパターンの表面に難溶化層２９が形成された場合には、次の追加現像に先立ち、オゾン水処理や、プラズマアッシングによって、難溶化層２９を除去する処理を施してもよい（図５（ｏ））。
【００９８】
＜追加現像工程＞
図５（ｐ）に示すように、レジストパターンに対して、追加現像を行う。これにより、一定の寸法分、レジストパターンのエッジを後退させ、半透光膜２５の露出部分に隣接する予備パターンのエッジを露出させることができる。レジストパターンエッジの後退量（μｍ）および露出する予備パターンのエッジ部分の幅（μｍ）は、それぞれ第１実施形態における追加現像工程のものと同様とすることができる。
【００９９】
追加現像で用いられる現像液としては、第１実施形態の追加現像で用いられるものと同様のものを用いることができる。なお、本実施形態の追加現像で用いられる現像液は、本実施形態の初期現像で用いられる現像液とは異なる組成および／または濃度を有するものを用いることが、好ましい。例えば、追加現像に際しては、初期現像に用いる現像液に対して、同一のレジスト剤に対する現像の速度がより大きいものを適用することができる。これにより、描画時に不十分な反応を生じたレジストパターンのエッジ付近を、効率よく除去することができる。
【０１００】
＜予備パターン寸法の測定工程＞
次に、図５（ｑ）に示すように、半透光膜２５の露出部分に隣接する予備パターンのエッジの位置を検出する。半透光膜２５は光を一部透過するため、例えば、フォトマスク基板２０の裏面側あるいは主表面側から検査光を照射し、透過光を検出することにより、予備パターンのエッジの位置を検出することができる。これにより、予備パターンの寸法を測定することができる。ここでは予備パターンの寸法の一例として、半透光膜２５の露出部分の寸法（図５（ｑ）におけるＣＤ５）を測定する。
【０１０１】
＜追加エッチング時間の算出＞
上記したように、予備パターンのエッジ位置から、予備パターンの寸法ＣＤ５を測定する。測定した予備パターンの寸法ＣＤ５と目標とする半透光部の寸法との差分を求め、サイドエッチング量（追加エッチング量）を算出する。そして、算出したサイドエッチング量に基づいて、予め求めたエッチングレートにより、追加エッチング時間を算出する。
【０１０２】
＜追加エッチング工程＞
図５（ｒ）に示すように、上述のようにして得られた追加エッチング時間だけ、追加エッチングを行う。これにより、遮光膜２２からなる確定パターンを形成する。確定パターンのエッジ部分においては、第１実施形態と同様に、所定幅の膜厚減少部２８が形成される。追加エッチングは、ウェットエッチングであることが好ましい。エッチング剤（エッチング液）は、第１実施形態の追加エッチングと同様のものを用いることができる。
【０１０３】
＜レジストパターンの剥離工程＞
図５（ｓ）に示すように、追加エッチング時間分の追加エッチングが終了後、再びエッチングを停止し、レジストパターンを剥離する。このようにして、半透光部４５の寸法ＣＤ６が目標とする半透光部の寸法に一致するように、精緻に寸法を制御することができる。
【０１０４】
以上により、透光部４０、半透光部４５、および遮光部５０を含む転写用パターンを備える多階調フォトマスクが完成する（図５（ｓ）参照）。
本実施形態においても、必要に応じて、予備パターンの寸法測定および追加エッチングを繰り返して行ってもよく、そのような態様も本発明に含まれる。
なお、本実施形態では、一例として、透光部４０の形成（図５（ｊ））の後に、新たなレジスト膜２６を塗布して、フォトリソグラフィを繰り返し、半透光部４５を形成する構成について説明したが、これに限定されない。例えば、半透光部４５を形成した後に透光部４０を形成する構成も、本実施形態に含まれる。
【０１０５】
本実施形態においても、第１実施形態と同様の効果を得ることができる。本実施形態にかかる多階調フォトマスクは、特に透光部４０あるいは半透光部４５に隣接する遮光部５０、および遮光部５０に隣接する半透光部４５の寸法精度が極めて高くなる。
【０１０６】
［第３実施形態］
次に、図６を参照しながら、第３実施形態について、説明する。図６は、第３実施形態に係るフォトマスクの製造方法を工程順に例示する概略図である。本実施形態にかかるフォトマスクの製造方法は、第１実施形態における追加現像の前に、フォトマスク基板２０の裏面側から光を照射し、遮光膜２２によって遮光されない部分のレジストパターンを感光させる工程（追加露光工程）を有する。
【０１０７】
図６（ａ）に示すように、フォトマスク基板２０を用意する。本実施形態にかかるフォトマスク基板２０は、第１実施形態のフォトマスク基板２０と同様の構成を有することができる。
本実施形態にかかるフォトマスクの製造方法は、第１実施形態の追加現像工程（図２（ｆ））の前に追加露光工程を有する点以外は、第１実施形態と同様である。図面においては、図６（ａ）〜（ｅ）が、図２（ａ）〜（ｅ）に相当する。したがって、追加露光工程以降のフロー（図６（ｆ）以降）について、説明する。
【０１０８】
＜追加露光工程＞
予備パターンを形成し、必要に応じてレジスト膜２３の難溶化層２４を除去したのち（図６（ｅ））、図６（ｆ）に示すように、フォトマスク基板２０の裏面側から光を照射し、遮光膜２２によって遮光されない部分のレジストパターンを露光する。遮光膜２２によって遮光されない部分とは、レジストパターンのうちフォトマスク基板２０の裏面側から視認できる部分、あるいは、レジストパターンのうち、透明基板２１の露出部分に隣接する予備パターンのエッジよりも透明基板２１の露出部分側に突出している部分を指す。追加露光工程における露光光としては、例えば波長４１３ｎｍ程度の光を用いることができる。
【０１０９】
＜追加現像＞
図６（ｇ）に示すように、レジストパターンに対して、追加現像を行い、一定の寸法分、レジストパターンのエッジを後退させる。これにより、透明基板２１の露出部分に隣接する予備パターンのエッジを露出させることができる。レジストパターンエッジの後退量（μｍ）および露出する予備パターンエッジ部分の幅（μｍ）は、それぞれ第１実施形態における追加現像工程のものと同様とすることができる。
【０１１０】
追加現像で用いられる現像液は、第１実施形態における追加現像で用いる現像液と同様のものを用いることができる。本実施形態では、レジストパターンに対して追加露光を行っているため、表面から見たときに透明基板２１の露出部分に隣接するレジストパターンのエッジ付近を、より効率よく除去することができる。
【０１１１】
＜予備パターンの寸法の測定工程＞
次に、図６（ｈ）に示すように、予備パターンのエッジの位置を検出する。これにより、予備パターンの所定部位の寸法を測定することができる。例えば、予備パターンがラインアンドスペースパターンであれば、所定部位として、ライン部の寸法、あるいは、スペース部の寸法（例えば、図６（ｈ）におけるＣＤ７）を測定することができる。ここでは予備パターンの寸法の一例として、スペース部、すなわち、透明基板２１が露出している部分の寸法ＣＤ７を測定する。この予備パターン寸法ＣＤ７と目標とするスペース幅の寸法との差分から、追加エッチング時間を算出することができる。
予備パターンのエッジの位置は、第１実施形態と同様の方法により、把握することができる。
【０１１２】
＜追加エッチング時間の算出＞
上記したように、予備パターンのエッジの位置から、予備パターンの寸法ＣＤ７を測定する。そして、測定した予備パターンの寸法ＣＤ７と当該部分の目標とするスペース幅の寸法との差分を求め、サイドエッチング量（追加エッチング量）を算出する。そして、算出したサイドエッチング量に基づいて、予め求めたエッチングレートにより、追加エッチング時間を算出する。
【０１１３】
このように、本実施形態では、追加エッチング時間を、レジストパターンの寸法を用いずに、検出した予備パターンのエッジ位置と、得ようとする転写用パターンの目標寸法、およびエッチングレートを用いて算出している。その結果、必要な追加エッチング時間を正確に算出することが可能となる。
【０１１４】
＜追加エッチング＞
図６（ｉ）に示すように、上述のようにして得られた追加エッチング時間だけ、追加エッチングを行う。これにより、遮光膜２２からなる確定パターンを形成する。確定パターンのエッジ部分（エッジ近傍）においては、第１実施形態と同様に、所定幅の膜厚減少部２８が形成される。追加エッチングは、ウェットエッチングであることが好ましい。エッチング剤（エッチング液）は、第１実施形態と同様のものを用いることができる。
【０１１５】
＜レジストパターンの剥離＞
次に、図６（ｊ）に示すように、追加エッチング時間分の追加エッチングが終了後、再びエッチングを停止し、レジストパターンを剥離する。
【０１１６】
以上により、透光部５５、遮光部６０を含む転写用パターンを備えるフォトマスクが完成する（図６（ｊ）参照）。本実施形態によれば、例えば、透光部５５の寸法ＣＤ８が目標とするスペース幅の寸法に一致するように、精緻に寸法を制御することができる。
なお、上記の態様では、予備パターンの寸法測定は１回のみ行っている。但し、必要に応じて、予備パターンの寸法測定および追加エッチングを、繰り返して行ってもよく、そのような態様も本発明に含まれる。
【０１１７】
本実施形態では、光学膜として単一の膜が透明基板上に形成されてなるフォトマスク基板を用いてフォトマスクを製造する構成を一例として説明したが、本発明はこれに限定されない。本実施形態によれば、例えば第２実施形態のように、半透光膜２５と、遮光膜２２と、レジスト膜２３、２６とが、この順に積層されたフォトマスク基板２０を用いることにより、透光部、半透光部、および遮光部を含む転写用パターンを備える多階調フォトマスクを製造することができる。この場合も、追加現像の前に、本実施形態にかかる追加露光工程を実施すればよい。
本実施形態においても、第１実施形態と同様の効果を得ることができる。
【０１１８】
本発明の製造方法によるフォトマスクの用途には特に制約がない。本発明の製造方法によるフォトマスクは、表示装置製造用のフォトマスクとして、特に有利に用いることができる。例えば、本発明の製造方法によるフォトマスクは、表示装置に用いる各レイヤ（例えば、ＴＦＴアレイの、ソース・ドレイン・レイヤ、画素レイヤや、カラーフィルタのフォトスペーサレイヤなど、ＣＤ精度が特に肝要なレイヤ）の形成に、有利に用いられることができる。
【０１１９】
本発明は、上述の本発明の製造方法により製造したフォトマスクを用いた表示装置の製造方法を含む。例えば、本発明の表示装置の製造方法は、上述の本発明の第１実施形態、第２実施形態、または第３実施形態の製造方法により製造したフォトマスクを用意する工程と、露光装置を用いて、前記フォトマスクを露光し、前記転写用パターンを、被転写体に転写する工程とを有することができる。本発明の表示装置の製造方法により、精緻なパターン寸法精度の制御が可能になったフォトマスクを用いて、表示装置を製造することができるので、より微細な設計による表示装置の製造に適用することができ、また、生産効率や歩留の向上に寄与することができる。
【０１２０】
本発明のフォトマスクは、例えば表示装置を製造する場合、転写用パターンのもつ線幅は０．８〜１００μｍ程度であり、０．８〜３０μｍの部分を寸法測定の対象とするようなフォトマスクの場合に、特に本発明のフォトマスクの製造方法の効果が顕著である。
従って、本発明の製造方法により製造されるフォトマスクが備える転写用パターンを、被転写体に転写する際に用いる露光機としては、いわゆるＬＣＤ（Ｌｉｑｕｉｄ  Ｃｒｙｓｔａｌ  Ｄｉｓｐｌａｙ）用あるいはＦＰＤ（Ｆｌａｔ  Ｐａｎｅｌ  Ｄｉｓｐｌａｙ）用など表示装置用露光装置とされる、等倍のプロジェクション露光装置、又は、プロキシミティ露光装置とすることができる。
このとき、露光光とは、フォトマスク露光時に使用する露光装置の光源によるものであって、ｉ線、ｈ線、或いはｇ線など、単一波長の光、或いは特定の波長域（例えば３６５〜４３６ｎｍ、又は３００〜３６５ｎｍなど）を含むものを用いることができる。
上記露光装置の光学系としては、プロジェクション露光装置の場合、ＮＡ（開口数）が０．０８〜０．１５、コヒレンシファクタ（σ）の値が、０．５〜０．９の範囲のものを好適に使用することができる。
【０１２１】
本発明のフォトマスク製造方法は、例えば、光学膜を遮光膜として、バイナリマスクを製造する際に好ましく適用できる。
また、転写用パターンに、透光部、遮光部とともに、半透光膜を用いた半透光部を含む、多階調フォトマスクを形成することに適用することもできる。この場合、半透光膜として、露光光を位相反転せず（位相シフト量が９０度以下）に一部透過する（透過率が例えば、２０〜６０％）膜を使用することにより、半透光部とする。形成された転写用パターンは、被転写体上に、段差をもつ立体形状のレジストパターンを形成することができ、表示装置などの製造の効率化を図ることができる。
【０１２２】
以上に、本発明の実施形態を具体的に説明したが、本発明の技術的範囲は上述の実施形態に限定されるものではなく、その要旨を逸脱しない範囲で種々変更可能である。
【符号の説明】
【０１２３】
２０…フォトマスク基板、２１…透明基板、２２…遮光膜、２２ａ…遮光層、２２ｂ…反射防止層、２３、２６…レジスト膜、２４、２９…難溶化層、２５…半透光膜、２７…予備パターンのエッジ、２８…膜厚減少部、３０、４０、５５…透光部、４５…半透光部、３５、５０、６０…遮光部 
【図１】
2020166240.tif 000003
【図２】
2020166240.tif 000004
【図３】
2020166240.tif 000005
【図４】
2020166240.tif 000006
【図５Ａ】
2020166240.tif 000007
【図５Ｂ】
2020166240.tif 000008
【図６】
2020166240.tif 000009